(57)【要約】【課題】      従来のピロー包装用ＣＰＰフィルムと比較して高温でヒートシールしてもシール部の収縮あるいは融解が少なく、且つ易開封性を兼ね備え、透明性に優れ、耐傷つき性が良好な共押出多層フィルムを提供すること。【解決手段】  融点１５０℃以上のプロピレン系樹脂（ａ）を含有してなる表面樹脂層（Ａ）と、密度０．８８０〜０．９３０ｇ／ｃｍ３のエチレン系樹脂（ｂ）を含有してなる中間樹脂層（Ｂ）と、融点１４５℃以下のプロピレン系樹脂（ｃ）を含有してなるヒートシール樹脂層（Ｃ）とが順に積層されてなり、しかも、中間樹脂層（Ｂ）とヒートシール樹脂層（Ｃ）の合計厚みが２〜２０μｍであって、かつ表面樹脂層（Ａ）と中間樹脂層（Ｂ）とヒートシール樹脂層（Ｃ）の合計厚みに対する厚み比率が５〜３０％である共押出多層フィルム。【選択図】  なし。【特許請求の範囲】
【請求項１】
融点１５０℃以上のプロピレン系樹脂（ａ）を含有してなる表面樹脂層（Ａ）と、密度０．８８０〜０．９３０ｇ／ｃｍ３のエチレン系樹脂（ｂ）を含有してなる中間樹脂層（Ｂ）と、融点１４５℃以下のプロピレン系樹脂（ｃ）を含有してなるヒートシール樹脂層（Ｃ）とが（Ａ）／（Ｂ）／（Ｃ）の順で積層されてなり、しかも、中間樹脂層（Ｂ）とヒートシール樹脂層（Ｃ）の合計厚みが２〜２０μｍであって、かつ表面樹脂層（Ａ）と中間樹脂層（Ｂ）とヒートシール樹脂層（Ｃ）の合計厚みに対する厚み比率が５〜３０％であることを特徴とする共押出多層フィルム。
【請求項２】
中間樹脂層（Ｂ）が低密度ポリエチレン（ｂ１）とエチレンとその他のα−オレフィンとのランダム共重合体（ｂ２）を含有してなる樹脂層である請求項１に記載の共押出多層フィルム。
【請求項３】
エチレンとその他のα−オレフィンとの共重合体（ｂ２）がエチレン−ブテン−１ランダム共重合体であって、ブテン−１由来成分の含有率が５〜２０重量％の共重合体である請求項２に記載の共押出多層フィルム
【請求項４】
表面樹脂層（Ａ）が融点１５８〜１６５℃のプロピレン系樹脂を含有してなる樹脂層であり、ヒートシール樹脂層（Ｃ）が融点１２５〜１４０℃のプロピレン系樹脂を含有してなる樹脂層である請求項３に記載の共押出多層フィルム。
【請求項５】
表面樹脂層（Ａ）がプロピレン単独重合体と造核剤を含有してなる樹脂層であり、ヒートシール樹脂層（Ｃ）が融点１２５〜１４０℃のプロピレン系樹脂を含有してなる樹脂層である請求項３に記載の共押出多層フィルム。
【請求項６】
表面樹脂層（Ａ）と中間樹脂層（Ｂ）とヒートシール樹脂層（Ｃ）の合計厚みが２０〜５０μｍ、中間樹脂層（Ｂ）とヒートシール樹脂層（Ｃ）の合計厚みが２〜１５μｍ、および、ヒートシール樹脂層（Ｃ）の厚みが１〜１０μｍである請求項１〜５のいずれか一項に記載の共押出多層フィルム。
【請求項７】
ヒートシール樹脂層（Ｃ）同志が接するように重ね合わせて、温度１３０℃、時間１秒間、圧力０．２ＭＰａの条件でヒートシールした場合のヒートシール強度が１．５〜５Ｎ／１５ｍｍである請求項１〜５のいずれか一項に記載の記載の共押出多層フィルム。
【発明の詳細な説明】
【技術分野】
【０００１】
本発明は、共押出多層フィルムに係わり、高温でもヒートシールが可能で、かつ易開封性に優れた共押出多層フィルム、特にパン包装用に好適な共押出多層フィルムに関する。
【背景技術】
【０００２】
無延伸ポリプロピレン系フィルム（ＣＰＰ）は、ピロー包装される麺、パン等の包装用フィルムとして広範囲に使用され、また、内容物の風合いを保持するのに優れている為、内容物によってはＣＰＰが使用されている場合も多い。一方で、近年、ピロー包装用フィルム、特にパン用途において、ヒートシール層を有する二軸延伸ポリプロピレン系フィルム（ＯＰＰ）が、包装適性、透明性、剛性の面で優位であるという理由から、一部ＣＰＰからの切り替えが進んでいる。このような状況の中で、ＣＰＰとＯＰＰが同じ包装機で併用される事が多いが、ＯＰＰはＣＰＰよりも耐熱性、剛性が高く、現在の一般的なＯＰＰではＣＰＰのヒートシール温度よりも約２０℃以上高温、例えば１５０℃以上でヒートシールする必要がある。よって、ＯＰＰからＣＰＰへの切り替え時にはヒートシールの温度条件の変更を余儀なくされ、切り替え時間のロスが発生していたため、ＯＰＰと同温度あるいはより近い温度、例えば１４０〜１５５℃でもヒートシールによる包装が可能なＣＰＰが要求されていた。
【０００３】
さらに、現行のＣＰＰ、特にピロー包装用フィルムは、高温でヒートシールした場合は、シール強度が高くなり、開封時に包装体がきれいに開かない、あるいは包装体が破け、被包装物が飛散する場合があった。一方で、ヒートシール層にエチレン系重合体、エチレン・酢酸ビニル共重合体あるいはプロピレン・α−オレフィンランダム共重合体等を用いることにより、易開封性を保持する事は公知であり、例えば、ヒートシール層として融点が１５８℃以上のプロピレン重合体（Ａ）２０〜８０重量％と密度が０．８６０〜０．９３０ｇ／ｃｍ３のエチレン系重合体（Ｂ）８０〜２０重量％とのプロピレン重合体組成物から得られうる樹脂層を備えた易開封性積層フィルムが知られている（例えば、特許文献１参照。）。
【０００４】
しかし、この易開封性積層フィルムは、ヒートシール層にエチレン系重合体を含有しているため、透明性に劣り、ピロー包装時にヒートシール面側が傷つき易いという欠点がある。さらに、エチレン系重合体はポリプロピレン系重合体と比較して融点が低く、高温でシールした場合に、シール部が収縮あるいは融解してしまう場合がある。そのため、ＯＰＰと同温度あるいはより近い温度でヒートシールによる包装が可能で、耐傷つき性および透明性に優れ、高温でヒートシールした場合でもシール部の収縮あるいは融解が少ない易開封性を保持したフィルムが強く望まれている。
【０００５】
【特許文献１】特開２００３−１２７２９８号公報(第２−３頁)
【発明の開示】
【発明が解決しようとする課題】
【０００６】
本発明の課題は、従来のピロー包装用ＣＰＰフィルムと比較して高温でヒートシールしてもシール部の収縮あるいは融解が少なく、且つ易開封性を兼ね備え、透明性に優れ、耐傷つき性が良好な共押出多層フィルムを提供することである。
【課題を解決するための手段】
【０００７】
発明者等は、上記実状に鑑みて鋭意検討した結果、融点１５０℃以上のプロピレン系樹脂（ａ）を含有してなる表面樹脂層（Ａ）と、密度０．８８０〜０．９３０ｇ／ｃｍ３のエチレン系樹脂（ｂ）を含有してなる中間樹脂層（Ｂ）と、融点１４５℃以下のプロピレン系樹脂（ｃ）を含有してなるヒートシール樹脂層（Ｃ）とが（Ａ）／（Ｂ）／（Ｃ）の順で積層されてなり、しかも、中間樹脂層（Ｂ）とヒートシール樹脂層（Ｃ）の合計厚みが２〜２０μｍであって、かつ表面樹脂層（Ａ）と中間樹脂層（Ｂ）とヒートシール樹脂層（Ｃ）の合計厚みに対する厚み比率が５〜３０％である共押出多層フィルムは、ピロー包装用フィルムに好適であり、ＯＰＰと同温度あるいはより近い温度でヒートシールによる包装が可能で、ヒートシール時のフィルムの収縮あるいは融解が少なく、易開封性を兼ね備え、透明性に優れ、耐傷つき性も良好であることを見い出し、本発明を完成するに至った。
【０００８】
すなわち、本発明は、融点１５０℃以上のプロピレン系樹脂（ａ）を含有してなる表面樹脂層（Ａ）と、密度０．８８０〜０．９３０ｇ／ｃｍ３のエチレン系樹脂（ｂ）を含有してなる中間樹脂層（Ｂ）と、融点１４５℃以下のプロピレン系樹脂（ｃ）を含有してなるヒートシール樹脂層（Ｃ）とが（Ａ）／（Ｂ）／（Ｃ）の順で積層されてなり、しかも、中間樹脂層（Ｂ）とヒートシール樹脂層（Ｃ）の合計厚みが２〜２０μｍであって、かつ表面樹脂層（Ａ）と中間樹脂層（Ｂ）とヒートシール樹脂層（Ｃ）の合計厚みに対する厚み比率が５〜３０％であることを特徴とする共押出多層フィルムを提供するものである。
【発明の効果】
【０００９】
本発明の共押出多層フィルムは、ＯＰＰと同等またはより近い温度である高温でヒートシールしてもシール部の収縮あるいは融解が少なく、かつ易開封性を兼ね備え、透明性に優れ、耐傷つき性が良好であるため、パン、麺等の食品包装用フィルムとして好適に用いられる。
【発明を実施するための最良の形態】
【００１０】
本発明で用いる共押出多層フィルムの表面樹脂層（Ａ）は、融点１５０℃以上のプロピレン系樹脂（ａ）を含有してなる樹脂層であれば良く、例えば、プロピレン単独重合体；プロピレン−エチレンランダム共重合体、ポリエチレン−ポリプロピレンブロック共重合体、プロピレンとエチレン以外のα−オレフィンとのランダム共重合体等のプロピレン系共重合体；等であって、かつ融点が１５０℃以上のプロピレン系樹脂の１種以上を主成分として８０重量％以上、好ましくは９５重量％以上含有する樹脂層が挙げられ、なかでも融点が１５８〜１６５℃のプロピレン系樹脂を９５重量％以上含有する樹脂層であることが好ましく、プロピレン単独重合体を９５重量％以上含有する樹脂層であることがより好ましい。このような表面樹脂層（Ａ）としては、さらに造核剤を含有させることが好ましく、造核剤を含有したプロピレン単独重合体からなる樹脂層であることが最も好ましい。
【００１１】
前記表面樹脂層（Ａ）に含有させる造核剤としては、プロピレン系樹脂に対する造核作用を有するものであれば良く、例えば、有機カルボン酸の金属塩あるいは高分子核剤などが挙げられる。有機カルボン酸の金属塩としては、パラ−ｔ−ブチル安息香酸−アルミニウム塩、安息香酸のナトリウム塩、安息香酸のカリウム塩などが挙げられ、高分子核剤としては、３−メチルブテン−１、ビニルシクロアルカン等の重合体が挙げられる。これらの造核剤のうち、高分子核剤は表面樹脂層（Ａ）へ添加することにより、耐熱性を向上させるのに最も効果があり、好ましいものである。この高分子核剤の配合量としては、造核効果がでる量ならばそれでよいが、高分子核剤の場合は、重量基準で１００〜８００ｐｐｍが好ましい。
【００１２】
また、前記表面樹脂層（Ａ）は、２層以上からなる多層構成の樹脂層であっても良く、例えば表面側の樹脂層（Ａ１）と中間樹脂層（Ｂ）側の樹脂層（Ａ２）の２層からなる樹脂層等が挙げられる。前記表面樹脂層（Ａ）が多層構成の樹脂層の場合、各樹脂層はいずれも前記融点１５０℃以上のプロピレン系樹脂（ａ）を含有してなる樹脂層であることが必要であるが、各樹脂層の組成は同一であっても、異なっていても良いが、通常の場合組成の異なった２〜３層の樹脂層の組み合わせからなることが好ましい。
【００１３】
前記表面樹脂層（Ａ）が組成の異なる多層構成の樹脂層である場合の具体例としては、
（１）プロピレン単独重合体と造核剤からなる樹脂層（Ａ１）と、プロピレン単独重合体からなる樹脂層（Ａ２）の２層からなる表面樹脂層、
（２）プロピレン単独重合体と造核剤からなる樹脂層（Ａ１）と、プロピレン単独重合体と本共押出多層フィルム製造に際して発生したフィルム端部などからなる回収物（以下、回収物と略記する。）と、さらに必要により造核剤とからなる樹脂層（Ａ２）の２層からなる表面樹脂層、
（３）プロピレン単独重合体からなる樹脂層（Ａ１）と、プロピレン単独重合体と回収物とからなる樹脂層（Ａ２）の２層からなる表面樹脂層、
（４）プロピレン単独重合体と造核剤からなる樹脂層（Ａ１）と、融点１５０℃以上のプロピレン系ランダム共重合体と、さらに必要により造核剤とからなる樹脂層（Ａ２）の２層からなる表面樹脂層、
（５）プロピレン単独重合体からなる樹脂層（Ａ１）と、融点１５０℃以上のプロピレン系ランダム共重合体とからなる樹脂層（Ａ２）の２層からなる表面樹脂層、
（６）プロピレン単独重合体と造核剤からなる樹脂層（Ａ１）と、融点１５０℃以上のプロピレン系ランダム共重合体と回収物と、さらに必要により造核剤とからなる樹脂層（Ａ２）の２層からなる表面樹脂層、
（７）プロピレン単独重合体と造核剤からなる樹脂層（Ａ１）と、融点１５０℃以上のプロピレン系ランダム共重合体と融点１５０℃未満のプロピレン系共重合体と、さらに必要により造核剤とからなる樹脂層（Ａ２）の２層からなる表面樹脂層、
（８）プロピレン単独重合体と造核剤からなる樹脂層（Ａ１）と、融点１５０℃以上のプロピレン系ランダム共重合体と融点１５０℃未満のプロピレン系ランダム共重合体と回収物と、さらに必要により造核剤とからなる樹脂層（Ａ２）の２層からなる表面樹脂層、
等が挙げられる。
【００１４】
本発明で用いる共押出多層フィルムの中間樹脂層（Ｂ）は、密度０．８８０〜０．９３０ｇ／ｃｍ３のエチレン系樹脂（ｂ）を含有してなる樹脂層であれば良く、例えば、低密度ポリエチレン（分岐状エチレン単独重合体）、エチレンとその他のα−オレフィンとの共重合体、エチレン−酢酸ビニル共重合体（ＥＶＡ）等のエチレン系樹脂の単独または２種以上の混合物であって、その密度が０．８８０〜０．９３０ｇ／ｃｍ３であるものを主成分として８０重量％以上、好ましくは９５重量％以上含有する樹脂層が挙げられ、なかでも表面樹脂層（Ａ）との層間接着性の調整が容易で易開封性フィルムとして適度の層間接着強度を実現できることから、低密度ポリエチレン（ｂ１）とエチレンとその他のα−オレフィンとの共重合体（ｂ２）を含有してなる樹脂層であることが好ましい。
【００１５】
前記低密度ポリエチレン（ｂ１）としては、例えば、密度０．８９０〜０．９３０ｇ／ｃｍ３の低密度ポリエチレンが挙げられ、エチレンとその他のα−オレフィンとの共重合体（ｂ２）としては、例えば、エチレン−プロピレンランダム共重合体、エチレン−ブテン−１ランダム共重合体、直鎖状低密度ポリエチレン等が挙げられ、なかでもエチレン−プロピレンランダム共重合体、エチレン−ブテン−１ランダム共重合体が好ましく、エチレン−ブテン−１ランダム共重合体がより好ましい。
【００１６】
前記エチレン−プロピレンランダム共重合体、エチレン−ブテン−１ランダム共重合体としては、なかでもプロピレン由来成分またはブテン−１由来成分の含有率が５〜２０重量％の共重合体であることが好ましく、７〜１５重量％の共重合体であることがより好ましい。また、これら共重合体の融点としては６０〜１４５℃であることが好ましく、密度としては０．８９０〜０．９３０ｇ／ｃｍ３であることが好ましい。
【００１７】
また、前記中間樹脂層（Ｂ）が低密度ポリエチレン（ｂ１）とエチレンとその他α−オレフィンとの共重合体（ｂ２）を含有してなる樹脂層である場合の配合比としては、表面樹脂層（Ａ）との層間接着強度が適度に低く容易に開封でき、更に適度なシール強度を保持することから、これらの重量比（ｂ１）／（ｂ２）が９５／５〜２０／８０であることが好ましく、９０／１０〜５０／５０であることがより好ましい。
【００１８】
本発明で用いる共押出多層フィルムのヒートシール層（Ｃ）は、融点１４５℃以下のプロピレン系樹脂、例えば、プロピレンと他のα−オレフィンとの共重合体（ｃ１）を含有してなる樹脂層であれば良く、なかでも融点１２５〜１４０℃のプロピレン系樹脂を含有してなる樹脂層が好ましい。ここで用いるプロピレンと他のα−オレフィンとの共重合体（ｃ１）としては、例えば、プロピレン−エチレンランダム共重合体、プロピレン−ブテン−１ランダム共重合体、プロピレン−エチレン−ブテン−１ランダム共重合体、ポリプロピレンとポリエチレンとからなるブロック共重合体等が挙げられる。これらプロピレンと他のα−オレフィンとの共重合体（ｃ１）のなかでも、低温シール性、耐衝撃性、滑り性に優れるフィルムが得られることから、エチレン由来成分含有率が２．５〜１０重量％のプロピレン−エチレンランダム共重合体であることが好ましいが、エチレン由来成分の含有率が３〜８重量％のプロピレン−エチレンランダム共重合体であることがより好ましい。
【００１９】
本発明の共押出多層フィルムの厚みは、特に限定されないが、通常２０〜５０μｍであり、なかでも２５〜４０μｍが好ましい。また、本発明の共押出多層フィルムは、中間樹脂層（Ｂ）とヒートシール樹脂層（Ｃ）の合計厚みが２〜２０μｍであって、かつ表面樹脂層（Ａ）と中間樹脂層（Ｂ）とヒートシール樹脂層（Ｃ）の合計厚みに対する厚み比率が５〜３０％であることが必須であり、なかでも包装体とした場合に適度のヒートシール強度を示し、かつ易開封性も良好で、これらのバランスに優れるフィルムが得られることから、樹脂層（Ｂ）と樹脂層（Ｃ）の合計厚みは２〜１５μｍであることが、またその厚み比率は７〜２０％であることがそれぞれ好ましい。さらに樹脂層（Ｂ）と樹脂層（Ｃ）の合計厚みは３〜１０μｍであることがより好ましい。なお、中間樹脂層（Ｂ）とヒートシール樹脂層（Ｃ）の合計厚みが、２μｍ未満および／または前記厚み比率が５％未満ではヒートシール強度の劣るフィルムとなり、２０μｍおよび／または前記厚み比率が３０％を超えると易開封性に劣るフィルムとなるため、それぞれ好ましくない。
【００２０】
前記中間樹脂層（Ｂ）の厚さは、通常１〜１０μｍであるが、特に包装体の易開封性を保持するために１〜３．０μｍであることがより好ましい。また、前記ヒートシール樹脂層（Ｃ）の厚さは、通常１〜１０μｍであるが、特に包装体の易開封性を保持するために１．５〜５．０μｍであることがより好ましい。
【００２１】
本発明の共押出多層フィルムが、（Ａ１）／（Ａ２）／（Ｂ）／（Ｃ）の順に積層された４層フィルムである場合、樹脂層（Ａ１）と樹脂層（Ａ２）と樹脂層（Ｂ）と樹脂層（Ｃ）の合計厚みに対する樹脂層（Ａ２）の厚み比率は、樹脂層（Ａ２）には回収物等を混合してなる樹脂層とする場合があるため、通常３０〜５０％であり、好ましくは３５〜４５％である。
【００２２】
本発明の共押出多層フィルムは、包装体とした場合に適度のヒートシール強度を示し、かつ易開封性も良好で、これらのバランスに優れることから、ヒートシール樹脂層（Ｃ）同志が接するように重ね合わせて、温度１３０℃、時間１秒間、圧力０．２ＭＰａの条件でヒートシールした場合のヒートシール強度が１．５〜５Ｎ／１５ｍｍであるものが好ましく、なかでも、２．０〜４Ｎ／１５ｍｍであるものがより好ましい。
【００２３】
このような本発明の共押出多層フィルムは、プロピレン系樹脂を含有してなる表面樹脂層（Ａ）とヒートシール樹脂層（Ｃ）の間に、プロピレン系樹脂との接着性の小さいエチレン系樹脂（ｂ）を含有してなる中間樹脂層（Ｂ）を挟み込んだ層構成であるため、層間が剥離しやすいフィルムであり、なかでも融点１５０℃以上のプロピレン系樹脂（ａ）を含有してなる表面樹脂層（Ａ）と中間樹脂層（Ｂ）の層間は、融点１４５℃以下のプロピレン系樹脂（ｃ）を含有してなるヒートシール樹脂層（Ｃ）と中間樹脂層（Ｂ）の層間に比べて剥離し易いという特性がある。このため、本発明の共押出多層フィルムは、ヒートシールしてその部分を引き剥がした場合には、合計しても厚みの小さいヒートシール樹脂層（Ｃ）と中間樹脂層（Ｂ）が破断し、次いで中間樹脂層（Ｂ）と表面樹脂層（Ａ）の層間が容易に剥離することで、易開封性を示す。なお、本発明の共押出多層フィルムをヒートシールしてその部分を引き剥がした場合に、ヒートシール樹脂層（Ｃ）のみが破断し、次いでヒートシール樹脂層（Ｃ）と中間樹脂層（Ｂ）の層間が剥離することで、易開封性を示してもよいが、前記した中間樹脂層（Ｂ）と表面樹脂層（Ａ）の層間が剥離する場合が好ましい。
【００２４】
本発明の共押出多層フィルムは、そのまま用いてもよいが、印刷による商品訴求力向上のために表面樹脂層（Ａ）にコロナ放電処理をしてもよい。また、本発明の共押出多層フィルムの各樹脂層の中には、必要に応じて酸化防止剤、スリップ剤、アンチブロッキング剤、防曇剤、着色剤、シリカなどの添加剤等を適宜添加しうる。
【００２５】
本発明の共押出多層フィルムの製造方法は、共押出成形法であればよく、特に限定されないが、例えば、３台以上の押出機を用いて溶融押出する、共押出多層ダイス法、フィードブロック法等の公知の共押出法により溶融状態で積層した後、インフレーション、Ｔダイ・チルロール法等の方法で長尺巻フイルムに加工する方法が好ましい。
【実施例】
【００２６】
以下に実施例および比較例を挙げて、本発明を更に具体的に説明する。尚、例中の部および％は、特に断りのない限りすべて重量基準である（ただし、１％接線モジュラスを除く。）。
【００２７】
なお、実施例および比較例で得られた共押出多層フィルムの曇り度、１％接線モジュラス、ヒートシール強度、ヒートシール時の収縮・溶解の有無、フィルム包装時の耐傷つき性の測定または評価は、以下のように行った。
【００２８】
曇り度（％）：ＪＩＳ  Ｋ７１０５に準拠して測定した。
【００２９】
１％接線モジュラス：共押出多層フィルムを用い、ＡＳＴＭ  Ｄ−８８２に基づき、２３℃においてテンシロン引張試験機〔(株)エー・アンド・デー製〕で測定した（単位：ＭＰａ）。
【００３０】
ヒートシール強度：共押出多層フィルムをヒートシール樹脂層が接するように重ね合わせ、第１表に記載の温度（１１０〜１５０℃）の幅１０ｍｍのシールバーにより、０．２ＭＰａの圧力で１．０秒間ヒートシールした後、放冷し、次いで１５ｍｍ幅の試験片を切り取り、２３℃、引張速度３００ｍｍ／分の条件でテンシロン引張試験機〔(株)エー・アンド・デー製〕で引き剥がす時の最大荷重を測定し、その強度をヒートシール強度（単位：Ｎ／１５ｍｍ）とした。
【００３１】
ヒートシール部の収縮、融解の有無：共押出多層フィルムをヒートシール樹脂層が内側になるようにして横ピロー包装機〔フジキカイ(株)製ＦＷ−３４００／Ｂ  αＶ〕にセットし、底部の上シールバー温度１５０℃、下シールバー温度１５０℃、背貼り部シール温度を１４０、１５０、１６０℃、製袋速度１２０個／分の条件で、ピロー包装袋（縦１８０ｍｍ、横１５０ｍｍ）を作成した。この包装袋について、背貼り部シール部の収縮、融解について次の基準で評価した。
○：収縮、融解がないもの。
△：収縮、融解が少し見られるもの。
×：収縮、融解がひどいももの。
【００３２】
フィルム包装時の耐傷つき性の評価：前記製袋により得られた包装袋の傷つき性について、次の基準で評価した。
○：傷がないもの。
△：傷が少し見られるもの。
×：傷がひどいももの。
【００３３】
実施例１
表面樹脂層（Ａ）用樹脂として、プロピレン単独重合体（ＨＯＰＰ）〔密度：０．９００ｇ／ｃｍ３、融点：１６２℃、ＭＩ（測定温度２３０℃）：９ｇ／１０分間〕に、造核剤として３−メチルブテン−１の重合体を重量基準で４００ｐｐｍを添加した混合物を用い、中間樹脂層（Ｂ）用樹脂として、低密度ポリエチレン（ＬＤＰＥ）〔密度：０．９１０ｇ／ｃｍ３、ＭＩ（測定温度１９０℃）：８ｇ／１０分間〕７０部とエチレン−ブテン−１ランダム共重合体（ＰＥＢ−１）〔ブテン−１由来成分含有率：１０％、密度：０．８８０ｇ／ｃｍ３、融点：６７℃、ＭＩ（測定温度１９０℃）：３．５ｇ／１０分間〕３０部の混合物を用い、さらに、ヒートシール樹脂層（Ｃ）用樹脂として、プロピレン−エチレンランダム共重合体（ＣＯＰＰ１）〔エチレン由来成分含率：７．０％、密度：０．９００ｇ／ｃｍ３、融点：１３２℃、ＭＩ（測定温度２３０℃）：７ｇ／１０分間〕を用い、それぞれを３台の押出機に供給し、表面樹脂層（Ａ）と中間樹脂層（Ｂ）とヒートシール樹脂層（Ｃ）の平均厚さの比が８：１：１となるように共押出して、厚さ３０μｍの３層フィルムを成形した。
【００３４】
得られた３層フィルムの表面樹脂層（Ａ）に、表面樹脂層（Ａ）の表面エネルギーが３６ｍＮ／ｍになるようにコロナ放電処理を施した後、曇り度、１％接線モジュラス、ヒートシール強度を評価した。さらに、横ピロー包装機により、ヒートシール部の収縮・融解、フィルムへの傷つき性を見た。その結果を第１表に示す。
【００３５】
実施例２
表面樹脂層（Ａ）を樹脂層（Ａ１）と樹脂層（Ａ２）の２層構成とし、樹脂層（Ａ１）用樹脂として、プロピレン単独重合体（ＨＯＰＰ）に、造核剤として３−メチルブテン−１の重合体を重量基準で４００ｐｐｍを添加した混合物を用い、樹脂層（Ａ２）用樹脂として、プロピレン単独重合体（ＨＯＰＰ）と本共押出多層フィルム製造に際して発生したフィルム端部などからなる回収物の混合物を用い、中間樹脂層（Ｂ）用樹脂として、低密度ポリエチレン（ＬＤＰＥ）７０部とエチレン−ブテン−１ランダム共重合体（ＰＥＢ−１）３０部の混合物を用い、さらに、ヒートシール樹脂層（Ｃ）用樹脂として、プロピレン−エチレンランダム共重合体（ＣＯＰＰ１）を用い、それぞれを４台の押出機に供給し、樹脂層（Ａ１）と樹脂層（Ａ２）と中間樹脂層（Ｂ）とヒートシール樹脂層（Ｃ）の平均厚さの比が３：５：１：１となるように共押出して、厚さ３０μｍの４層フィルムを成形した。次いで、この４層フィルムを用いた以外は実施例１と同様にしてコロナ放電処理を施した後、曇り度、１％接線モジュラス、ヒートシール強度を評価した。さらに、横ピロー包装機により、ヒートシール部の収縮・融解、フィルムへの傷つき性を見た。その結果を第１表に示す。
【００３６】
比較例１
表面樹脂層（Ａ）用樹脂として、プロピレン単独重合体（ＨＯＰＰ）を用い、中間樹脂層（Ｂ）用樹脂として、プロピレン単独重合体（ＨＯＰＰ）７０部とプロピレン−エチレンランダム共重合体（ＣＯＰＰ２）〔エチレン由来成分含率：４．０％、密度：０．９００ｇ／ｃｍ３、融点：１４０℃、ＭＩ（測定温度２３０℃）：７ｇ／１０分間〕３０部の混合物を用い、さらに、ヒートシール樹脂層（Ｃ）用樹脂として、プロピレン−エチレンランダム共重合体（ＣＯＰＰ１）を用い、それぞれを３台の押出機に供給し、表面樹脂層（Ａ）と中間樹脂層（Ｂ）とヒートシール樹脂層（Ｃ）の平均厚さの比が３：６：１となるように共押出して、厚さ３０μｍの３層フィルムを成形した。次いで、この３層フィルムを用いた以外は実施例１と同様にしてコロナ放電処理を施した後、曇り度、１％接線モジュラス、ヒートシール強度を評価した。さらに、横ピロー包装機により、ヒートシール部の収縮・融解、フィルムへの傷つき性を見た。その結果を第１表に示す。
【００３７】
比較例２
表面樹脂層（Ａ）用樹脂として、プロピレン単独重合体（ＨＯＰＰ）を用い、中間樹脂層（Ｂ）用樹脂として、プロピレン単独重合体（ＨＯＰＰ）を用い、さらにヒートシール樹脂層（Ｃ）として、直鎖状低密度ポリエチレン（ＬＬＤＰＥ）〔密度：０．９２０ｇ／ｃｍ３、ＭＩ（測定温度１９０℃）：４．０ｇ／１０分間〕７０部とプロピレン−エチレンランダム共重合体（ＣＯＰＰ２）の混合物を用い、それぞれを３台の押出機に供給し、表面樹脂層（Ａ）と中間樹脂層（Ｂ）とヒートシール樹脂層（Ｃ）の平均厚さの比が８：１：１となるように共押出して、厚さ３０μｍの３層フィルムを成形した。次いで、この３層フィルムを用いた以外は実施例１と同様にしてコロナ放電処理を施した後、曇り度、１％接線モジュラス、ヒートシール強度を評価した。さらに、横ピロー包装機により、ヒートシール部の収縮・融解、フィルムへの傷つき性を見た。その結果を第１表に示す。
【００３８】
【表１】
2005305859.tif 000002
【００３９】
第１表の結果からわかる様に、本発明の共押出多層フィルムは、透明性が良好で、各温度でヒートシールしても良好な易開封性を保持し、ＯＰＰと同等またはより近い高温で包装しても、ヒートシール部の収縮や融解が少なく、耐傷つき性も良好である。